СПОСОБ ПОЛУЧЕНИЯ СОДЕРЖАЩИХ ИМИДНЫЕ ГРУППЫ ПЕНОПЛАСТОВ

1. Способ получения пенопластов, предусматривающий превращение компонентов A-C в присутствии компонента D и при необходимости компонента E, или превращение содержащего изоцианатные группы форполимера из компонентов A и B с компонентом C в присутствии компонента D и при необходимости компонента E, причем используют следующие количества компонентов, суммарно составляющие 100 мас.%:
(A) от 35 до 65 мас.% по меньшей мере одного полиизоцианатного компонента А, причем от 10 до 100 мас.% компонента A являются содержащим полиимидные группы продуктом конденсации по меньшей мере одного полиизоцианатного компонента по меньшей мере с одной поликарбоновой кислотой по меньшей мере с тремя карбоксильными группами в молекуле или ее ангидридом,
(B) от 5 до 50 мас.% по меньшей мере одного полиольного компонента B,
(C) от 1 до 59 мас.%, по меньшей мере одной поликарбоновой кислоты C,
(D) от 0,01 до 3 мас.%, по меньшей мере одного основания Льюиса D,
(E) от 0 до 5 мас.%, по меньшей мере одного стабилизатора пены E,
причем превращение сопровождается выделением диоксида углерода.
2. Способ по п. 1, отличающийся тем, что полиольный компонент B обладает средней молекулярной массой от 200 до 6000 г/моль.
3. Способ по п. 1 или 2, отличающийся тем, что пенопласт является жестким пенопластом.
4. Способ по п. 1 или 2, отличающийся тем, что компонент B обладает гидроксильным числом от 10 до 1000 мг KOH/г.
5. Способ по п. 1 или 2, отличающийся тем, что пенопласт обладает плотностью от 8 до 200 г/л.
6. Способ по п. 1 или 2, отличающийся тем, что основание Льюиса D выбрано из группы, включающей N-метилимидазол, меламин, гуанидин, циануровую кислоту, дициандиамид и их производные или смеси, прежде всего N-метилимидазол.
7. Способ по п. 1 или 2, отличающийся тем, что превращение осуществляют в присутствии стабилизатора пены E, который содержит силоксановый сополимер.
8. Способ по п. 1 или 2, отличающийся тем, что полиольный компонент B является простым полиэфирполиолом или сложным полиэфирполиолом.
9. Способ по п. 1 или 2, отличающийся тем, что компонент C при превращении используют в виде раствора в компоненте B.
10. Пенопласт, полученный способом по одному из пп. 1-9.
11. Пенопласт, образующийся из полиизоцианатов, которые являются содержащими по меньшей мере до 10 мас.% полиимидных групп продуктами конденсации по меньшей мере одного полиизоцианата по меньшей мере с одной поликарбоновой кислотой по меньшей мере с тремя карбоксильными группами в молекуле или с ее ангидридом, полиолов или содержащего изоцианатные группы форполимера, а также поликарбоновых кислот в качестве мономеров, причем основные полимерные цепи пенопласта содержат уретановые, имидные и амидные группы, а плотность пены предпочтительно составляет от 8 до 200 г/л.
12. Применение полиизоцианатов, которые являются содержащими по меньшей мере до 10 мас.% полиимидных групп продуктами конденсации по меньшей мере одного полиизоцианата по меньшей мере с одной поликарбоновой кислотой по меньшей мере с тремя карбоксильными группами в молекуле или ее ангидридом, и по меньшей мере одной поликарбоновой кислоты для получения жестких пенопластов.
13. Применение пенопласта по п. 10 или 11 для теплоизоляции или в качестве конструкционного материала.
14. Применение по п. 13 для производства холодильников и морозильных устройств, устройств для нагревания или поддержания необходимой температуры воды или их деталей, а также для теплоизоляции зданий, транспортных средств или приборов.
15. Применение по п. 13 в качестве пористой сердцевины комбинированных материалов типа «сэндвич».